실시 예 1 에서 상기 부식 방지 층 은 인산 계 화합물 로 형성 하 였 다 . 상기 인산 계 화합물 의 코팅 액 은 인산 계 자기 조립 단 분자 인 ( 1 H , 1 H , 2 H , 2 H - heptadecafluorodec - 1 - yl ) phosphonic acid ( HDF - PA ) 를 2 mM 농도 로 무수 에 탄 올 용매 에 용해 하 여 제조 하 였 다 . 상기 코팅 액 에 순철 계 분말 야금 본체 를 침지 시킨 후 음압 을 인가 하 고 , 초음파 분 산기 를 이용 하 여 30 분 이상 처리 하 여 코팅 액 이 분말 야금 본체 의 열린 기공 에 침투 되 도록 하 였 다 . 그 후 , 상기 인산 계 자기 조립 단 분자 가 순철 계 분말 야금 본체 의 표면 과 열린 기공 의 내면 에 화학 결합 되 도록 1 시간 이상 상온 에 방치 하 였 다 . 상기 코팅 액 이 코팅 된 분말 야금 본체 는 100 ℃ 의 진공 오븐 에 넣 어 1 시간 이상 건조 하 여 부식 방지 층 을 형성 하 였 다 .